"多孔体表面に0~80°Cの温度範囲内で水和力が変化するポリマーが0.01分子鎖/nm2以上の割合で高密度に固定化されていることを特徴とする温度応答性モノリス型多孔体。多孔体がシリカからなる、請求項1記載の温度応答性モノリス型多孔体。多孔体表面のポリマー固定化量が0.2~10.0mg/m2である、請求項1、2いずれか1項記載の温度応答性モノリス型多孔体。ポリマー分子鎖が非架橋である、請求項1~3いずれか1項記載の温度応答性モノリス型多孔体。ポリマーが、ポリ-N-置換アクリルアミド誘導体、ポリ-N-置換メタアクリルアミド誘導体、これらの共重合体、ポリビニルメチルエーテル、ポリビニルアルコール部分酢化物のいずれか一つ、もしくは二つ以上からなる、請求項1~4いずれか1項記載の温度応答性モノリス型多孔体。ポリマーが、ポリ-N-イソプロピルアクリルアミドである、請求項1~5いずれか1項記載の温度応答性モノリス型多孔体。ポリマーが、ポリマー分子鎖内に0~80°Cの温度範囲内で水和力が変化する性質が失われない範囲で親水性分子、疎水性分子、イオン性分子が含まれた共重合物である、請求項5、6記載いずれか1項記載の温度応答性モノリス型多孔体。多孔体形状が平板状、管状である、請求項1~7いずれか1項記載の温度応答性モノリス型多孔体。多孔体表面に原子移動ラジカル重合開始剤を固定化し、その開始剤から触媒下で原子移動ラジカル法により0~80°Cの温度範囲内で水和力が変化するポリマーを成長反応させることを特徴とする温度応答性モノリス型多孔体の製造方法。多孔体がシリカからなるものである、請求項9記載の温度応答性モノリス型多孔体の製造方法。原子移動ラジカル重合開始剤が、2-m-クロロメチルフェニルエチルトリメトキシシランおよび/または2-p-クロロメチルフェニルエチルトリメトキシシランである、請求項9、10いずれか1項記載の温度応答性モノリス型多孔体製造方法。原子移動ラジカル重合開始剤が0.01分子鎖/nm2以上の割合で高密度に固定化されていることを特徴とする請求項9~11いずれか1項記載の温度応答性モノリス型多孔体の製造方法。重合触媒が、ハロゲン化銅として塩化銅、リガンド錯体としてトリス2-ジメチルアミノエチルアミンである、請求項9~12いずれか1項記載の温度応答性モノリス型多孔体の製造方法。多孔体表面のポリマー固定化量が0.2~10.0mg/m2である、請求項9~13いずれか1項記載の温度応答性モノリス型多孔体の製造方法。ポリマー分子鎖が非架橋である、請求項9~14いずれか1項記載の温度応答性モノリス型多孔体の製造方法。ポリマーが、ポリ-N-置換アクリルアミド誘導体、ポリ-N-置換メタアクリルアミド誘導体、これらの共重合体、ポリビニルメチルエーテル、ポリビニルアルコール部分酢化物のいずれか一つ、もしくは二つ以上からなる、請求項9~15いずれか1項記載の温度応答性モノリス型多孔体の製造方法。多孔体がシリカゲル粒子、ガラス板、ガラス粒子である、請求項9~16いずれか1項記載の温度応答性モノリス型多孔体の製造方法。請求項1~8記載の温度応答性モノリス型多孔体表面の特性が変わる温度を挟むようにして温度変化させながら特定物を分離、又は濃縮することを特徴とする温度応答性クロマトグラフィー法。請求項1~8記載の温度応答性モノリス型多孔体に特定物を吸着させ、その後、温度を変えて担体表面の特性を変化させることで吸着した特定物を遊離させることを特徴とする請求項18記載の温度応答性クロマトグラフィー法。請求項1~8記載の温度応答性モノリス型多孔体2種以上を同一カラム内に充填し担体表面の特性が変わる温度を挟むようにして温度変化させながら特定物の分離を行うことを特徴とする請求項18、19いずれか1項記載の温度応答性クロマトグラフィー法。請求項1~8記載の温度応答性モノリス型多孔体を用い、担体表面の特性が変わる温度を挟むようにしてカラム入口端温度とカラム出口端温度を設定し、カラム内は入口端から出口端まで温度勾配をつけることで特定物の分離を行うことを特徴とする請求項18~20いずれか1項記載の温度応答性クロマトグラフィー法。移動相が水系である、請求項18~21いずれか1項記載の温度応答性クロマトグラフィー法。特定物が医薬品、もしくはその代謝物、農薬、ペプチド、蛋白質、細胞である、請求項18~22記載の温度応答性クロマトグラフィー法。本発明は、上記のような従来技術の問題点を解決することを意図してなされたものである。すなわち、本発明は、従来技術と全く異なった発想からの新規な温度応答性モノリス型多孔体を提供することを目的とする。また、本発明は、そのような担体の製造方法を提供することを目的とする。さらにその担体を利用した温度応答性クロマトグラフィー法を提供することも目的とする。本発明者らは上記課題を解決するために、種々の角度から検討を加えて、研究開発を行った。その結果、驚くべくことに、多孔体表面に0~80°Cの温度範囲内で水和力が変化するポリマーが0.01分子鎖/nm2以上の割合で高密度に固定化した温度応答性モノリス型多孔体を利用すると従来技術より得たクロマトグラフィー担体に比べ、温度変化に対する変化量が著しく向上していることを見出した。本発明で示される技術は、従来技術からは全く予想し得なかったもので、従来技術には全くなかった新規なクロマトグイラフィーシステムへの発展が期待される。本発明はかかる知見に基づいて完成されたものである。すなわち、本発明は、基材表面に0~80°Cの温度範囲内で水和力が変化するポリマーが0.01分子鎖/nm2以上の割合で高密度に固定化されていることを特徴とする温度応答性モノリス型多孔体を提供する。また、本発明は、基材表面に原子移動ラジカル重合開始剤を固定化し、その開始剤から触媒下で原子移動ラジカル法により0~80°Cの温度範囲内で水和力が変化するポリマーを成長反応させることを特徴とした上記温度応答性モノリス型多孔体の製造方法を提供する。さらに、本発明はその温度応答性モノリス型多孔体を用いた温度応答性クロマトグラフィー法を提供する。本発明に記載される温度応答性モノリス型多孔体により、新規な分離システムが提案される。このシステムを利用すれば、広範囲のペプチド、蛋白質、細胞を分離させられるようになる。本発明者らは、上記の要望を満足すべく種々検討した結果、固定相の表面構造を、例えば温度などの外的条件を変化させることによって、移動相を変化させることなく移動層に溶解、もしくは分散した特定物と固定相表面との相互作用を変化させることにより分離精製、濃縮する技術を開発し、本発明を完成したもので、本発明の目的は、外的条件を変化させることによって固定相の表面特性を可逆的に変化させ、これによって単一の水系移動相によって分離、精製、濃縮可能なクロマトグラフィ-方法及び該クロマトグラフィ-に使用する固定相としての温度応答性モノリス型多孔体を提供するものである。本発明の要旨は、移動相を水系に固定したままで、固定相表面の特性を温度によって変化させることが可能である温度応答性モノリス型多孔体を用いて特定物の分離を行うことを特徴とするクロマトグラフィ-方法である。また、本発明はその温度応答性モノリス型多孔体の製造方法を提供する。さらに本発明ではそれを用いた温度応答性クロマトグラフィ-法を示す。即ち、本発明を用いることにより、外部温度を臨界温度以上にすることによってペプチドやタンパク質や細胞などの生体要素を分離することが可能となる。従って、この際、有機溶媒、酸、アルカリ、界面活性剤等の薬剤を全く用いないので、これらが夾雑物質となることを防ぎ、また、タンパク質や細胞などの機能を維持したままでの分析と同じに分離にも利用することができる。従来のクロマトグラフィ-法では1種類の移動相で種々の化合物が混じっている試料特に極性の大きく異なる複数の試料を分離分析する場合、分離が困難であり、分離に要する時間が大変長くなってしまう。そのため、このような試料を扱う際には有機溶媒の量や種類を時間と共に連続的に変化させる溶媒グラディエント法或いは段階的に変化させるステップグラディエント法により分離を行っているが、本発明による温度グラディエント法或いはステップグラディエント法では有機溶媒を使用する代わりに単一の移動相でカラム温度を連続的或いは段階的に変化させることにより同様の分離を達成することが可能であり、この方法を採用することによって、上述の夾雑物の混入を防止し、タンパク質や細胞などの機能を維持したままで分離できると共に所望の成分を温度をコントロ-ルすることによって短時間で分離が可能なのである。以下に本発明を具体的に示す。本発明においては、多孔体としてモノリス型多孔体を利用する。その多孔体の材質は特に限定されるものではないが、例えばシリカ、ポリスチレン、或いはそれらが組み合わさったハイブリッド型のもの等が挙げられる。本発明における多孔体はゾルーゲル法等の常法に従って製造しても良いが、すでに上市されているものも数多くあり、特にシリカからなる多孔体の種類が豊富で好適である。本発明ではその製品の材質に応じて実施可能である。シリカビーズが充填された従来の高速液体クロマトグラフィーにおいては、分析時間の短縮、分離性能の向上、大量分析を目的に移動相の流速を上げていくと、充填されたシリカビーズへの負荷圧が上がり、分離性能が低下する傾向にある。本発明で用いるモノリス型多孔体であれば、そのような負荷はかからず。分離性能が低下するといった問題も起こらない。モノリス型多孔体の形態は特に制約されるものではないが、通常のカラムのサイズであれば内径2mm~5mm、長さは2cm~30cmとなる。用途によってそれよりも大きなサイズのもの、或いは分離性能を上げるためにキャピラリー状のモノリス型多孔体でも良い。本発明は多孔体表面に0~80°Cの温度範囲内で水和力が変化するポリマーが0.01分子鎖/nm2以上の割合で高密度に固定化されている温度応答性モノリス型多孔体である。そして、この高密度固定化により担体表面に固定化されたポリマーの特性が顕著に発現する。その理由は、現時点では明確になっていないが、おそらく固定化されたポリマーが担体表面に高密度に存在するため、近傍のポリマー鎖と緊密に関係した結果と考えられるが、この理由は本発明の技術を何ら制約するものではない。本発明に用いる0~80°Cの温度範囲内で水和力が変化するポリマーは下限臨界溶解温度LCSTを有するポリマー、上限臨界溶解温度UCSTを有するポリマーが挙げられるが、それらのホモポリマー、コポリマー、或いは混合物のいずれであってもよい。このような高分子としては、例えば、特公平06-104061号公報に記載されているポリマーが挙げられる。具体的には、例えば、以下のモノマーの単独重合または共重合によって得られる。使用し得るモノマーとしては、例えば、メタアクリルアミド化合物、N-若しくはN,N-ジアルキル置換メタアクリルアミド誘導体、またはビニルエーテル誘導体、ポリビニルアルコール部分酢化物が挙げられ、コポリマーの場合は、これらの中で任意の2種以上を使用することができる。更には、上記モノマー以外のモノマー類との共重合、ポリマー同士のグラフトまたは共重合、あるいはポリマー、コポリマーの混合物を用いてもよい。また、ポリマー本来の性質を損なわない範囲で架橋することも可能である。その際、分離される物質が生体物質であることから、分離が5°C~50°Cの範囲で行われるため、ポリマーとしては、ポリ-N-n-プロピルアクリルアミド単独重合体の下限臨界溶解温度21°C、ポリ-N-n-プロピルメタクリルアミド同27°C、ポリ-N-イソプロピルアクリルアミド同32°C、ポリ-N-イソプロピルメタクリルアミド同43°C、ポリ-N-シクロプロピルアクリルアミド同45°C、ポリ-N-エトキシエチルアクリルアミド同約35°C、ポリ-N-エトキシエチルメタクリルアミド同約45°C、ポリ-N-テトラヒドロフルフリルアクリルアミド同約28°C、ポリ-N-テトラヒドロフルフリルメタクリルアミド同約35°C、ポリ-N,N-エチルメチルアクリルアミド同56°C、ポリ-N,N-ジエチルアクリルアミド同32°Cなどが挙げられる。本発明に用いられる親水性ポリマーとしては、ホモポリマー、コポリマーのいずれであっても良い。例えば、ポリアクリルアミド、ポリ-N、N-ジエチルアクリルアミド、ポリ-N、N-ジメチルアクリルアミド、ポリエチレンオキシド、ポリアクリル酸及びその塩、ポリヒドロキシエチルメタクリレート、ポリヒドロキシエチルアクリレート、ポリビニルアルコール、ポリビニルピロリドン、セルロース、カルボキシメチルセルロースなどの含水ポリマーなどが挙げられるが、特に制約されるものではない。本発明では、上記ポリマーが高密度に固定化されている。その固定化程度は、単位面積あたりの分子鎖数にして、0.01分子鎖/nm2以上が良く、好ましくは0.04分子鎖/nm2以上が良く、さらに好ましくは0.08分子鎖/nm2以上が良い。基材表面へのポリマーの固定化程度が0.01分子鎖/nm2以下であると、従来法による基材表面へのポリマー固定化と同様に個々のポリマー鎖の特性が発現するだけで本発明の多孔体として好ましくない。固定化程度を示す数値の算出方法は特に限定されるものではないが、例えば同様な反応条件で基材表面に固定化されていないポリマーを作製し、そのポリマー鎖を分析することで求めた分子量とポリマーが固定化された多孔体の元素分析などから求めたポリマー固定化量から算出できる。固定化されるポリマーの分子量は0~80°Cの温度範囲内で水和力の変化が発現するに十分に大きな分子量であれば特に制約されるものではないが、ポリマー分子量は1000以上が良く、好ましくは2000以上、さらに好ましくは5000以上のものが良い。分子量が1000以下であると、分子量が低すぎるため、水和力の変化を発現できず好ましくない。また、分子量が5000以上であると、今度はポリマーの分子量が高すぎるため、分子そのものが嵩高くなり温度応答性が減少してしまうこととなり好ましくない。また、本発明で示すところの基材上へのポリマーの固定化量は0.2~10.0mg/m2の範囲が良く、好ましくは0.4~8.0mg/m2の範囲、さらに好ましくは0.8~6.0mg/m2の範囲が良い。0.2mg/m2以下であると温度応答性が認められなくなり、また10.0mg/m2より高い値であってもポリマーの嵩高さのため温度応答性が減少してしまうこととなり好ましくない。固定化量の測定は常法に従えば良く、例えば元素分析、ESCAを量などが挙げられるがいずれの方法を用いても良い。本発明で固定化されるポリマーの状態は特に限定されるものではなく、直鎖状のものでも良く、架橋状態のものでも良いが、温度に対する応答性を高めること、基材表面に高密度に固定化することを達成するには前者の直鎖状のものが好ましい。本発明では上述したポリマーをモノリス型多孔体に固定化したものである。その固定化方法としては、特に制約されるものではないが、例えば基材表面に原子移動ラジカル重合開始剤を固定化し、その開始剤から触媒下で原子移動ラジカル法により0~80°Cの温度範囲内で水和力が変化するポリマーを成長反応させる方法があげられる。その際に使用する開始剤は特に限定されるものではないが、本発明のように基材がシリカやガラスの場合、例えば、2-m/p-クロロメチルフェニルエチルトリメトキシシラン、2-m/p-クロロメチルフェニルエチルトリクロロシラン、1-トリクロロシリル-2-m/p-クロロメチルフェニルエタン、2-4-クロロスルホニルフェニルエチルトリメトキシシラン、3-2-ブロモイソブチリルプロピルジメチルエトキシシランなどがあげられる。本発明では、この開始剤よりポリマー鎖を成長させる。その際の触媒としては特に限定されるものでないが、水和力が変わるポリマーとしてN-アルキル置換メタアクリルアミド誘導体を選んだ場合、ハロゲン化銅CuIXとしてCuICl、CuIBr等があげられる。また、そのハロゲン化銅に対するリガンド錯体も特に限定されるものではないが、トリス2-ジメチルアミノエチルアミンMe6TREN、N,N,N’’,N’’-ペンタメチルジエチレントリアミンPMDETA、1,1,4,7,10,10-ヘキサメチルトリエチレンテトラアミンHMTETA、1,4,8,11-テトラメチル1,4,8,11-アザシクロテトラデカンMe4Cyclam、ビピリジン等があげられる。重合時に使用する溶媒も特に限定されるものではなく、例えばジメチルホルムアルデヒドDMF等があげられる。その他の重合時の開始剤濃度、ハロゲン化銅濃度、リガンド錯体濃度、反応温度、反応時間等は特に限定されるものではなく、目的に応じて変更して良い。さらに反応液の状態は静置させても多孔体へ還流しても良いが、担体表面に均一に固定化することを考えると後者の方が好ましい。本発明で使用する多孔体の形状は特に限定されるものではなく、例えば平板状、管状のものがある。特に本発明の多孔体をクロマトグラフィー用の担体として用いる場合、担体としてはシリカゲルが良い。その際、細孔径は特に制約されるものではないが、3~500nmが良く、好ましく10~100nm、さらに好ましくは12~50nmである。3nm以下であると分離できる溶質の分子量のかなり低いものだけが対象となり、また500nm以上であると担体表面積が少なくなり分離が著しく悪くなる。本発明では、こうして得られた温度応答性モノリス型多孔体をカラムに充填し、通常の液体クロマトグラフィー装置に取り付けて、液体クロマトグラフィーシステムとして利用される。その際、本発明の分離はカラム内に充填された担体の温度に影響される。その際、担体への温度の負荷方法は特に制約されないが、例えば担体を充填したカラムの全部、もしくは一部を所定の温度にしたアルミブロック、水浴、空気層、ジャケットなどに装着すること等が挙げられる。その分離方法は特に限定されるものではないが、一例として、温度応答性モノリス型多孔体が設置されたカラムを一定の温度下で溶質の分離を行う方法が挙げられる。本発明の担体は温度によってその表面の特性が変わる。分離したい物質によっては、適正な一定温度に設定するだけで分離する場合もある。別の分離方法の一例としては、あらかじめ多孔体表面の特性が変わる温度を確認しておき、その温度を挟むようにして温度変化させながら溶質の分離を行っても良い。この場合、温度変化だけで担体表面の特性が大きく変わるので、溶質によってはシグナルの出てくる時間保持時間に大きな差が生じることが期待される。本発明の場合、この多孔体表面の特性が大きく変わる温度を挟むようにして分離することが最も効果的な利用方法である。その温度変化をさせる際、温度変化は溶質を流し始めてから1回もしくはそれ以上の回数で断続的に変化させても良く、連続的に変化させても良い。またそれらの方法を組み合わせても良い。その際の温度変化は、手動で行っても良く、プログラムに従って自動的に温度制御できる装置を利用しても構わない。或いは、別の分離方法の一例としては、得られた温度応答性モノリス型多孔体に溶質を一度吸着させ、その後、温度を変えて担体表面の特性を変化させることで吸着した溶質を遊離させるような、キャッチアンドリリース法に基づいて利用する方法が挙げられる。その際に吸着させる溶質量は多孔体に吸着しうる量を超えていても良く、超えていなくても良い。いずれにせよ、一度吸着させ、その後、温度を変えて担体表面の特性を変化させること吸着した溶質を遊離させる利用法である。さらに、2種類以上の温度応答性モノリス型多孔体を同一カラム内に充填し担体表面の特性が変わる温度を挟むようにして温度変化させながら溶質の分離を行っても良い。この場合、例えば2種類の担体を利用した場合、3カ所の担体表面の異なる温度域が生じることとなり、この3カ所の温度を挟むようにして上述したような方法で温度変化させれば良いことになる。このことを2種類以上の温度応答性モノリス型多孔体を2本以上のカラム内に充填して行っても良い。別の分離方法の一例としては、温度応答性モノリス型多孔体を用い、担体表面の特性が変わる温度を挟むようにしてカラム入口端温度とカラム出口端温度を設定し、カラム内の温度を入口端から出口端まで温度勾配をつけることで溶質の分離を行う方法が挙げられる。その段階的に温度を変える方法は特に限定されないが、例えばカラム入口端温度とカラム出口端温度を十分に監視しカラム全体を保温する方法、複数個の温度の異なるアルミブロックをつなげてカラムに接触させるような方法などが挙げられる。本発明は以上に示してきたように移動層を固定したまま温度だけで溶質の分離を行えるものである。その際、移動相が100水系が好ましいが、本発明の場合、多孔体表面に固定化されているポリマーの特性によるため移動相の組成には特に制約されるはなく、例えば移動相に溶媒含まれていても、pHを変えても、塩を含んでいても良い。その際、溶媒濃度を変え、溶媒グラジエント法を併用して本発明の担体を利用しても構わない。また、移動相が100有機溶媒でも構わない。以上に示してきた本発明の温度応答性モノリス型多孔体、及びそれを用いたクロマトグラフィー法を用いれば、医薬品、及びその代謝物、農薬、ペプチド、蛋白質、細胞を分離することができる。その際には、カラム内の温度を変化させるだけで簡便な操作だけで分離が達成できる。以下に、本発明を実施例に基づいて更に詳しく説明するが、これらは本発明を何ら限定するものではない。モノリスシリカカラムへのシランカップリング剤への修飾図1に示す手法でポリ-N-イソプロピルアクリルアミドPIPAAm、ポリ-N-イソプロピルアクリルアミドをPIPAAmと示すときがある。修飾モノリスシリカカラムを得た。ATRP開始剤m/p-クロロメチルフェニルエチルトリメトキシシランは以下の方法で修飾した。モノリスシリカカラム製品名:Monobis、型番:3250H30SIを75の湿度にて18時間静置した。6mLのm/p-クロロメチルフェニルエチルトリメトキシシランを14mLの脱水トルエンに溶解した。その後HPLCポンプを用いて、カラム内に0.1mL/minで16時間還流した。その後、トルエン、アセトンを反応後のカラムに流して洗浄し、110°Cのオーブンで減圧乾燥した。密度を減少させたPIPAAm修飾表面を作製するために、ATRP開始剤4.5mLとグリシジルプロピルトリメトキシシラン1.36mLを14mLのトルエン溶液で溶解し、混合溶液を作製し、HPLCポンプを用いて、カラム内に0.1mL/minで16時間還流した。その後、トルエン、アセトンを反応後のカラムに流して洗浄し、110°Cのオーブンで減圧乾燥した。モノリスシリカカラムへのPIPAAm修飾PIPAAmブラシ修飾モノリスシリカは以下の方法で作製した。IPAAm14.6g,129mmolを85.6mLの2-プロパノールに溶解し、その後、窒素ガスで60分バブリングし、溶存酸素を除去した。CuCl168mg,1.70mmol、CuCl223.0mg,0.171mmol、Me6TREN044g,1.91mmolを窒素雰囲気下で添加し、20分混合してCuCl/CuCl2/Me6TRENを形成した。モノマー溶液、ATRP開始剤修飾シリカカラム、HPLCポンプをグローブボックス内に設置し、減圧、窒素ガス封入を3回繰り返してグローブボックス内の酸素を除去した後、HPLCポンプを用いて、カラム内に0.05mL/minで16時間流した。その後カラム内にアセトン、2-プロパノールを送液し、洗浄した後、50°Cで減圧乾燥した。ATRP開始剤、PIPAAm修飾モノリスシリカカラムの物性評価ATRP開始剤を修飾したモノリスシリカロッドは以下のように特性評価した。微量ハロゲン分析により測定した。ATRP開始剤は以下の式で算出した。"